(57)【要約】【課題】従来のこの種の積層構造部品の製造方法の場合には絶縁体基板上で感光性導体ペーストと感光性絶縁ペーストとを交互に繰り返して逐次焼成するに当たって、全層ともそれぞれの感光性導体ペースト及び感光性絶縁ペーストを同一の焼成条件で逐次焼成するため、その積層構造部品の絶縁体基板上の一層目の絶縁層中に多くの気泡が残留し、一層目の絶縁層の膜質及び絶縁性が低下する。【解決手段】本発明の積層構造部品の製造方法は、アルミナ基板１１１上で逐次焼成してなる、導体パターン１２１、１２２、１２３、１２４からなるコイル１２と絶縁層１１２、１１３、１１４とを有する高周波コイル部品１０の製造方法において、アルミナ基板１１１から一層目の導体パターン１２１を形成する際の焼成温度を、それより上層の焼成温度８５０℃より高い９００℃に設定することを特徴とする。【選択図】図４
2005203641.tif 000002
【特許請求の範囲】
【請求項１】
絶縁体基板上で逐次焼成してなる、導電層と絶縁層とを有する積層構造部品の製造方法において、上記絶縁体基板から一層目の上記導電層を形成する際の焼成温度を、それより上層の焼成温度より高く設定することを特徴とする積層構造部品の製造方法。
【請求項２】
絶縁体基板上で逐次焼成してなる、導電層と絶縁層とを有する積層構造部品の製造方法において、上記絶縁体基板から一層目の上記導電層を仮焼することを特徴とする積層構造部品の製造方法。
【請求項３】
絶縁体基板上で逐次焼成してなる、導電層と絶縁層とを有する積層構造部品の製造方法において、上記絶縁体基板から一層目の上記導電層を形成する際の焼成時間を、それより上層の焼成時間より長く設定することを特徴とする積層構造部品の製造方法。
【請求項４】
絶縁体基板上で逐次焼成してなる、金属粉末が焼成された導電層とセラミック粉末が焼成された絶縁層とを有する積層構造部品の製造方法において、上記絶縁体基板から一層目の上記導電層に、それより上層の導電層の金属粉末の粒径より細かい粒径の金属粉末を使用することを特徴とする積層構造部品の製造方法。
【請求項５】
絶縁体基板上で逐次焼成してなる、導電層と絶縁層とを有する積層構造部品の製造方法において、上記絶縁体基板から一層目の上記導電層を被覆する上記絶縁層を形成する際の焼成温度を、それより上層の焼成温度より高く設定することを特徴とする積層構造部品の製造方法。
【請求項６】
絶縁体基板上で逐次焼成してなる、導電層と絶縁層とを有する積層構造部品の製造方法において、上記絶縁体基板から一層目の上記導電層を被覆する上記絶縁層を仮焼することを特徴とする積層構造部品の製造方法。
【請求項７】
絶縁体基板上で逐次焼成してなる、導電層と絶縁層とを有する積層構造部品の製造方法において、上記絶縁体基板から一層目の上記導電層を被覆する上記絶縁層を形成する際の焼成時間を、それより上層の焼成時間より長く設定することを特徴とする積層構造部品の製造方法。
【請求項８】
絶縁体基板上で逐次焼成してなる、金属粉末が焼成された導電層とセラミック粉末が焼成された絶縁層とを有する積層構造部品の製造方法において、上記絶縁体基板から一層目の上記導電層を被覆する上記絶縁層に、それより上層の絶縁層のセラミック粉末の粒径より細かい粒径のセラミック粉末を使用することを特徴とする積層構造部品の製造方法。
【請求項９】
絶縁体基板上で逐次焼成してなる、金属粉末が焼成された導電層と低融点ガラス粉末を含むセラミック粉末が焼成された絶縁層とを有する積層構造部品の製造方法において、上記絶縁体基板から一層目の上記導電層を被覆する上記絶縁層のセラミック粉末中の低融点ガラス粉末の比率を、それより上層の絶縁層のセラミック粉末中の低融点ガラス粉末の比率より高く設定することを特徴とする積層構造部品の製造方法。
【請求項１０】
絶縁体基板上で逐次焼成してなる、金属粉末が焼成された導電層と低融点ガラス粉末を含むセラミック粉末が焼成された絶縁層とを有する積層構造部品において、上記絶縁体基板から一層目の上記導電層を被覆する上記絶縁層は、それより上層の絶縁層より高い比率で低融点ガラス粉末成分を含むことを特徴とする積層構造部品。
【発明の詳細な説明】
【技術分野】
【０００１】
本発明は、携帯電話等に汎用される高周波コイル部品等の積層構造部品及びその製造方法に関し、更に詳しくは、信頼性の高い積層構造部品及びその製造方法に関するものである。
【背景技術】
【０００２】
従来の積層構造部品の製造方法として、例えば絶縁体基板上で導体ペースト及びガラスペーストを交互に繰り返して逐次焼成し、複数の導体パターンと複数の絶縁層を形成する方法がある。例えば特許文献１には絶縁体基板上で感光性導体ペーストを塗布、乾燥した後、露光、現像してスパイラル状のコイルパターンを形成し、更に、このコイルパターンを焼成して絶縁性基板上に導体膜を形成する高周波インダクタの製造方法が提案されている。この特許文献１には、絶縁体基板上に導体パターンを形成する際の導体ペーストの焼成条件については記載されているが、絶縁層の焼成条件については記載されていない。
【０００３】
【特許文献１】特開平８−３１６０８０号公報
【発明の開示】
【発明が解決しようとする課題】
【０００４】
しかしながら、従来のこの種の積層構造部品の製造方法の場合には絶縁体基板上で感光性導体ペーストと感光性絶縁ペーストとを交互に繰り返して逐次焼成するに当たって、全層ともそれぞれの感光性導体ペースト及び感光性絶縁ペーストを同一の焼成条件で逐次焼成するため、その積層構造部品の絶縁体基板上の一層目の絶縁層中に多くの気泡が残留し、一層目の絶縁層の膜質及び絶縁性が低下するという課題があった。
【０００５】
本発明は、上記課題を解決するためになされたもので、絶縁体基板上の一層目の絶縁層中の気泡を抑制し、一層目の絶縁層の膜質及び絶縁性を高めることができ、延いては信頼性を高めることができる積層構造部品及びその製造方法を提供することを目的としている。
【課題を解決するための手段】
【０００６】
本発明者等は、一層目に多く残留する気泡の発生原因について種々検討した結果、以下のことが判った。即ち、絶縁体基板上で一層目の導体ペーストを焼結して導体パターンを形成する際に、通常、焼結中に感光性導体ペースト中で気泡が発生するが、導体ペースト中の銀等の金属粉末はガラス層等の絶縁層上と比較して絶縁体基板上では焼結し難いため、導体パターン中に多くの気泡が残留した未焼結状態になる。この状態で絶縁体基板上に導体パターンを覆ってガラスペースト等の絶縁ペーストを塗布して焼結すると、この一層目の絶縁ペーストも絶縁体基板上にあって導体ペーストと同様に焼結し難く、導体ペーストの場合と同じ現象が現れて多くの気泡を発生する。この際、絶縁ペーストと同時に未焼結の導体パターンも焼結されて導体パターン中の気泡が絶縁ペースト側に押し出されて絶縁ペーストに集中し、焼結中の絶縁ペーストの粘性流動と相俟って、絶縁ペーストにおいて集中した気泡が成長し、これらの気泡が焼成後の一層目の絶縁層中に比較的大きな気泡として残留し、その膜質及び絶縁性を低下させることが判った。
【０００７】
そこで、本発明者等は、気泡を抑制する方法について種々検討した結果、絶縁体基板上の一層目の導体ペースト及び一層目の絶縁ペーストを焼結する際に、特定の焼成条件を付与することによって一層目の絶縁層中に残留する気泡を格段に減少させることができ、この絶縁層の膜質及び絶縁性を高められることを知見した。
【０００８】
本発明は、上記知見に基づいてなされたもので、本発明の請求項１に記載の積層構造部品の製造方法は、絶縁体基板上で逐次焼成してなる、導電層と絶縁層とを有する積層構造部品の製造方法において、上記絶縁体基板から一層目の上記導電層を形成する際の焼成温度を、それより上層の焼成温度より高く設定することを特徴とするものである。
【０００９】
また、本発明の請求項２に記載の積層構造部品の製造方法は、請求項１に記載の発明において、絶縁体基板上で逐次焼成してなる、導電層と絶縁層とを有する積層構造部品の製造方法において、上記絶縁体基板から一層目の上記導電層を仮焼することを特徴とするものである。
【００１０】
また、本発明の請求項３に記載の積層構造部品の製造方法は、絶縁体基板上で逐次焼成してなる、導電層と絶縁層とを有する積層構造部品の製造方法において、上記絶縁体基板から一層目の上記導電層を形成する際の焼成時間を、それより上層の焼成時間より長く設定することを特徴とするものである。
【００１１】
また、本発明の請求項４に記載の積層構造部品の製造方法は、絶縁体基板上で逐次焼成してなる、金属粉末が焼成された導電層とセラミック粉末が焼成された絶縁層とを有する積層構造部品の製造方法において、上記絶縁体基板から一層目の上記導電層に、それより上層の導電層の金属粉末の粒径より細かい粒径の金属粉末を使用することを特徴とするものである。
【００１２】
また、本発明の請求項５に記載の積層構造部品の製造方法は、絶縁体基板上で逐次焼成してなる、導電層と絶縁層とを有する積層構造部品の製造方法において、上記絶縁体基板から一層目の上記導電層を被覆する上記絶縁層を形成する際の焼成温度を、それより上層の焼成温度より高く設定することを特徴とするものである。
【００１３】
また、本発明の請求項６に記載の積層構造部品の製造方法は、絶縁体基板上で逐次焼成してなる、導電層と絶縁層とを有する積層構造部品の製造方法において、上記絶縁体基板から一層目の上記導電層を被覆する上記絶縁層を仮焼することを特徴とするものである。
【００１４】
また、本発明の請求項７に記載の積層構造部品の製造方法は、絶縁体基板上で逐次焼成してなる、導電層と絶縁層とを有する積層構造部品の製造方法において、上記絶縁体基板から一層目の上記導電層を被覆する上記絶縁層を形成する際の焼成時間を、それより上層の焼成時間より長く設定することを特徴とするものである。
【００１５】
また、本発明の請求項８に記載の積層構造部品の製造方法は、絶縁体基板上で逐次焼成してなる、金属粉末が焼成された導電層とセラミック粉末が焼成された絶縁層とを有する積層構造部品の製造方法において、上記絶縁体基板から一層目の上記導電層を被覆する上記絶縁層に、それより上層の絶縁層のセラミック粉末の粒径より細かい粒径のセラミック粉末を使用することを特徴とするものである。
【００１６】
また、本発明の請求項９に記載の積層構造部品の製造方法は、絶縁体基板上で逐次焼成してなる、金属粉末が焼成された導電層と低融点ガラス粉末を含むセラミック粉末が焼成された絶縁層とを有する積層構造部品の製造方法において、上記絶縁体基板から一層目の上記導電層を被覆する上記絶縁層のセラミック粉末中の低融点ガラス粉末の比率を、それより上層の絶縁層のセラミック粉末中の低融点ガラス粉末の比率より高く設定することを特徴とするものである。
【００１７】
また、本発明の請求項１０に記載の積層構造部品は、絶縁体基板上で逐次焼成してなる、金属粉末が焼成された導電層と低融点ガラス粉末を含むセラミック粉末が焼成された絶縁層とを有する積層構造部品において、上記絶縁体基板から一層目の上記導電層を被覆する上記絶縁層は、それより上層の絶縁層より高い比率で低融点ガラス粉末成分を含むことを特徴とするものである。
【発明の効果】
【００１８】
本発明の請求項１〜請求項１０に記載の発明によれば、絶縁体基板上の一層目の絶縁層中の気泡を格段に抑制し、一層目の絶縁層の膜質及び絶縁性を高めることができ、延いては信頼性を高めることができる積層構造部品及びその製造方法を提供することができる。
【発明を実施するための最良の形態】
【００１９】
以下、図１〜図４に示す実施形態に基づいて本発明を説明する。尚、図１は本発明の積層構造部品の一実施形態を示す図で、（ａ）はその斜視図、（ｂ）はその内部構造を示す透視図、図２は図１に示す積層構造部品を示す分解斜視図、図３は本発明の積層構造部品の製造方法の一実施形態の要部を示す工程図、図４は図３に示す積層構造部品を焼成する時の温度プロファイル示すグラフである。
【００２０】
本発明の積層構造部品の一実施形態として高周波コイル部品を例に挙げて説明する。本実施形態の高周波コイル部品１０は、例えば図１の（ａ）、（ｂ）に示すように、複数層積層してなる矩形状の積層体１１と、積層体１１の内部で積層体１１の平面形状に即して上下方向に螺旋状に形成されたコイル１２と、コイル１２の上下両端部の内部電極部１２Ａ、１２Ｂにそれぞれ接続され且つ積層体１１の左右端面を被覆する左右一対の外部電極１３Ａ、１３Ｂとを備えている。
【００２１】
上記積層体１１は、例えば図２に示すように、最下層の絶縁体基板１１１と、この上に順次積層された絶縁層１１２、１１３、１１４と、最上層の保護層１１５とからなっている。また、上記コイル１２は、絶縁体基板１１１及び絶縁層１１２、１１３、１１４それぞれの上面に渦巻状に形成された複数の導電層（導体パターン）１２１、１２２、１２３、１２４と、上下の導体パターンを接続するビアホール導体（図示せず）とからなり、全体として上下方向に延びる矩形状のコイル１２として形成されている。尚、１４Ａ、１４Ｂはそれぞれ実装基板面側の電極に接続するための端子電極である。
【００２２】
上記絶縁層１１２、１１３、１１４は、いずれもセラミック粉末を焼成することによって形成することができる。セラミック粉末は、特に制限されないが、セラミック粉末として、例えば、主成分としてＫ２Ｏ−Ｂ２Ｏ３−ＳｉＯ２系ガラス粉末を含み、副成分としてＢｉ２Ｏ３−Ｂ２Ｏ３−ＳｉＯ２系ガラス粉末及び熱膨張係数調整用のフィラーを含むものを使用することができる。副成分であるＢｉ２Ｏ３−Ｂ２Ｏ３−ＳｉＯ２系ガラス粉末は、軟化点が４５０〜５５０℃でＫ２Ｏ−Ｂ２Ｏ３−ＳｉＯ２系ガラス粉末と比較して融点が低いため、本発明では、セラミック粉末の主成分より融点の低いガラス粉末を低融点ガラス粉末として定義する。線膨張係数調整用のフィラーは、絶縁層の線膨張係数を絶縁体基板の線膨張係数と略等しい状態に調整し、絶縁層の絶縁体基板からの剥離を防止するもので、例えばクォーツ粉末、石英ガラス粉末等を使用することができる。また、導体パターン１２１、１２２、１２３、１２４は、いずれも金属粉末を焼成することによって形成することができる。金属粉末は、特に制限されないが、金属粉末として、例えば、銀粉末、銅粉末等を使用することができる。また、セラミック粉末としては、Ｋ２Ｏ−Ｂ２Ｏ３−ＳｉＯ２系ガラス粉末の他、絶縁体基板の材質に即して、銀粉末、銅粉末等の金属粉末と共焼成可能なセラミックガラス粉末を二種以上適宜組み合わせて使用しても良い。
【００２３】
また、上記絶縁体基板１１１から一層目で導体パターン１２１を被覆する絶縁層１１２は、二層目以降の絶縁層１１３、１１４よりも細かい粒径のセラミック粉末を焼成して形成されたものが好ましい。一層目の絶縁層１１２には、それより上層の絶縁層１１３、１１４よりも細かい粒径のセラミック粉末を使用することによってセラミック粉末の焼結性を高め、絶縁層１１２内での気泡の発生を抑制して絶縁性等の膜質を高めることができる。また、同様の観点から、上記絶縁体基板１１１から一層目の導体パターン１２１は、二層目以降の導体パターン１２２、１２３、１２４よりも細かい粒径の金属粉末を焼成して形成されたものが好ましい。一層目の導体パターン１２１には、それより上層の導体パターン１２２、１２３、１２４よりも細かい粒径の金属粉末を使用することによって絶縁体基板１１１上での金属粉末の焼結性を高めることができ、延いては一層目の絶縁層１１２のセラミック粉末の焼結性を高めることができる。
【００２４】
また、図１には図示してないが、上記絶縁体基板１１１上に導体パターン１２１を形成するに先立って、基底絶縁層を形成し、この基底絶縁層上に導体パターン１２１以降の各層を逐次焼成して形成しても良い。この基底絶縁層は、上述のセラミック粉末を焼成することによって形成することができる。また、このセラミック粉末には、例えば絶縁層１１２を形成するためのセラミック粉末を使用しても良い。
【００２５】
而して、上記高周波コイル部品１０の製造には、本発明の積層構造部品の製造方法が好適に用いられる。そこで、本発明の積層構造部品の製造方法を下記の各実施例に基づいて図３及び図４を参照しながら説明する。
【実施例１】
【００２６】
本実施例では、予め、絶縁体基板としての３インチ角のアルミナ基板、感光性導体ペースト及び感光性絶縁ペーストを準備した。感光性導体ペーストとしては、例えば粒径２μｍの銀粉末を含むものを準備し、感光性絶縁ペーストとしては、粒径３μｍのセラミック粉末を含むもの準備した。このセラミック粉末は、主成分としてＫ２Ｏ−Ｂ２Ｏ３−ＳｉＯ２系ガラス粉末を含み、副成分としてＢｉ２Ｏ３−Ｂ２Ｏ３−ＳｉＯ２系ガラス粉末及び熱膨張係数調整用のフィラーを含んでいる。本実施例では、低融点ガラス粉末がセラミック粉末中に５ｗｔ％含まれている。線膨張係数調整用のフィラーとしては、例えばクォーツ粉末、石英ガラス粉末を使用することができる。
【００２７】
高周波コイル部品１０を製造する場合には、図２の（ａ）に示すように絶縁体基板（本実施例では、アルミナ基板を用いたため、以下、「アルミナ基板」と称す。）１１１を設置し、このアルミナ基板１１１の上面に、感光性導体ペースト１２１Ａを塗布した後、同図の（ｂ）に示すように感光性導体ペースト１２１Ａ上面にマスク（図示せず）を介して光Ｌを照射し、渦巻状の導体パターンとなる部分を硬化させ、未硬化の部分を現像処理により除去する。そして、表１に示すように、このアルミナ基板１１１を昇温速度７℃／分で９００℃のピーク温度まで昇温して図４のＡに示す温度プロファイルで焼成し、同図の（ｃ）に示すように一層目の導体パターン１２１を形成した。
【００２８】
その後、上記アルミナ基板１１１の上面に感光性絶縁ペースト１１２Ａを塗布した後、同図の（ｄ）に示すように感光性絶縁ペースト１１２Ａの上面にマスク（図示せず）を介して光Ｌを照射し、所定のビアホールとなる部分（本実施例では導体パターンの内端部に相当する部分）以外を硬化させ、ビアホールの部分を現像処理により除去してビアホール１１２Ｂを形成して導体パターン１２１の内端部を表出させる。そして、表１に示すように、このアルミナ基板１１１を、昇温速度７℃／分の昇温速度で８５０℃のピーク温度まで昇温して図４のＢに示す温度プロファイルで焼成し、同図の（ｅ）に示すように一層目の絶縁層１１２を形成した。
【００２９】
一層目の絶縁層１１２を形成した後は、上述の手順に従って二層目以降の各導体パターン、絶縁層及び保護層の全層を、それぞれ７℃／分の昇温速度で８５０℃のピーク温度まで昇温して図４のＢに示す温度プロファイルの条件で逐次焼成することによって高周波コイル部品１０を得た。
【００３０】
尚、現像処理後にビアホール内に導電性ペーストを充填しておくことにより、ビアホール導体を絶縁層１１２と同時に形成する。
【００３１】
さて、本実施例では、一層目の絶縁層１１２において発生した気泡の数を計数するために、二層目の絶縁層まで焼成して実施例１の試料を作製した。そして、この試料について、拡大鏡を用いてアルミナ基板１枚当たりの気泡の数を計数した。この際、高周波コイル部品の不具合の原因となる直径５０μｍ以上の大きさの気泡を計数し、この計数の結果を表１に示した。
【００３２】
また、実施例１の試料と比較するために、従来の製造方法に則って比較例１の試料を作製した。比較例１の試料は、従来の方法と同様にアルミナ基板１１１上の全層とも同一焼成条件で交互に繰り返して逐次焼成して作製した。比較例１の試料としては実施例１の試料と同様に二層目の絶縁層まで形成し、一層目の絶縁層中に含まれる気泡を計数した。比較例１の試料を作製する際には、表１に示すように一層目の感光性導体ペースト１２１Ａ及び一層目の感光性絶縁ペースト１１２Ａの双方とも、二層目以降の各層と同様に、昇温速度７℃／分で８５０℃のピーク温度まで昇温し、図４のＢに示す温度プロファイルで焼成して一層目の導体パターン１２１及び一層目の絶縁層１１２を形成した。そして、二層目の絶縁層を形成した段階で、一層目の絶縁層１１２において発生した気泡の数を計数し、この結果を表１に示した。尚、二層目以降の導体パターン及び絶縁層は、全て一層目のものと同様に図４のＢに示す温度プロファイルで焼成する。
【００３３】
表１に示す結果によれば、実施例１の場合には一層目の絶縁層１１２中の気泡の数が４１個であった。これに対して、比較例１の場合にはその気泡の数が９６個であり、実施例１の場合と比較して気泡の数が格段に多いことが判った。これらの結果から、一層目の感光性導体ペースト１２１Ａの焼成温度を、一層目の絶縁層１１２以降の各層の焼成温度より高く（本実施例では、５０℃高く）設定することで、一層目の導体パターン１２１の焼結性を従来よりも高めることができ、一層目の絶縁層１１２において発生する気泡の数を格段に抑制し、延いては一層目の絶縁層１１２の膜質及び絶縁性を従来と比較して格段に高めることができた。
【実施例２】
【００３４】
本実施例では、一層目の感光性導体ペースト１２１Ａの焼成条件を変えた以外は実施例１と同様に二層の絶縁層まで逐次焼成して実施例２の試料を作製した。即ち、アルミナ基板１１上で一層目の感光性導体ペースト１２１Ａを焼成する際に、表１に示すように、まず昇温速度４℃／分で５５０℃のピーク温度まで昇温し、図４のＣに示す温度プロファイルで一層目の感光性導体ペースト１２１Ａを仮焼した後、この感光性導体ペースト１２１Ａを昇温速度７℃／分で８５０℃のピーク温度まで昇温し、図４のＢに示す温度プロファイルで焼成して導体パターン１２１を形成し、実施例２の試料として作製した。そして、一層目の絶縁層１１２において発生した気泡の数を計数し、この結果を表１に示した。表１に示す結果によれば、本実施例では一層目の絶縁層１１２中の気泡の数が実施例１の場合の半分程度の１９個と極めて少ないことが判った。この結果から、一層目の感光性導体ペースト１２１Ａを焼成する際にこの層を仮焼した後、この層をこれより上層の各層の焼成温度と同一温度に設定して焼成しても、仮焼工程を入れることによって一層目の導体パターン１２１の焼結性を高めて一層目の絶縁層１１２において発生する気泡の数を更に抑制することができ、延いては一層目の絶縁膜１１２の膜質及び絶縁性を実施例１の場合よりも高められることが判った。
【実施例３】
【００３５】
本実施例では、銀粉末の粒径を２μｍから１μｍに変えた感光性導体ペースト１２１Ａを一層目の感光性導体ペーストとして使用した以外は比較例１（従来例）と同様に二層の絶縁層まで逐次焼成して実施例３の試料を作製した。そして、一層目の絶縁層１１２内で発生した気泡の数を計数し、この結果を表１に示した。表１に示す結果によれば、本実施例では一層目の絶縁層１１２中の気泡の数が４４個で実施例１の場合と同程度になることが判った。この結果から、従来と同様に全層とも同一の焼成条件で逐次焼成しても、感光性導体ペースト１２１Ａの銀粉末の粒径を実施例１の場合より細かくすることで、一層目の導体パターン１２１及び一層目の絶縁層１１２の焼結性を高めて一層目の絶縁層１１２において発生する気泡の数を実施例１と同程度まで抑制することができ、延いては一層目の絶縁層１１２の膜質及び絶縁性を実施例１の場合と同程度まで高められることが判った。尚、一層目以外の他の層の導体パターン１２２、１２３、１２４には粒径２μｍの銀粉末を用いた。
【実施例４】
【００３６】
本実施例では、一層目の感光性絶縁ペースト１１２Ａの焼成温度を変えた以外は実施例１と同一条件で二層の絶縁層まで逐次焼成して実施例４の試料を作製した。即ち、表１に示すように、一層目の感光性絶縁ペースト１１２Ａを昇温速度７℃／分で９００℃のピーク温度まで昇温し、図４のＡに示す温度プロファイルで焼成した。そして、一層目の絶縁層１１２において発生した気泡の数を計数し、この結果を表１に示した。表１に示す結果によれば、本実施例では一層目の絶縁層１１２中の気泡の数が実施例１の場合の半分程度の１９個と極めて少ないことが判った。この結果から、一層目の感光性導体ペースト１２１Ａ及び感光性絶縁ペースト１１２Ａの焼成温度を、二層目以降の各層の焼成温度より高く設定することで、一層目の導体パターン１２１及び一層目の絶縁層１１２の焼結性を更に高めて一層目の絶縁層１１２において発生する気泡の数を実施例１の半分程度まで抑制することができ、延いては一層目の絶縁層１１２の膜質及び絶縁性を実施例１よりも高められることが判った。
【実施例５】
【００３７】
本実施例では、一層目の感光性絶縁ペースト１１２Ａの焼成条件を変えた以外は実施例１と同一条件で二層の絶縁層まで逐次焼成して実施例５の試料を作製した。即ち、表１に示すように、一層目の感光性絶縁ペースト１１２Ａを焼成する際に、昇温速度４℃／分で５５０℃のピーク温度まで昇温し、図４のＣに示す温度プロファイルで二層目の感光性絶縁ペースト１１２Ａを仮焼し、次いで、この感光性導体ペースト１２１Ａを昇温速度７℃／分で８５０℃のピーク温度まで昇温し、図４のＢに示す温度プロファイルで焼成した。そして、一層目の絶縁層１１２において発生した気泡の数を計数し、この結果を表１に示した。表１に示す結果によれば、本実施例では一層目の絶縁層１１２中の気泡の数が実施例１の場合の１／４程度の９個と極めて少ないことが判った。この結果から、一層目の感光性導体ペースト１２１Ａを二層目以降の各層よりも高い温度に設定すると共に、一層目の感光性絶縁ペースト１１２Ａを焼成する際にこの層を仮焼した後、この層をこれより上層の各層の焼成温度と同一温度に設定して焼成しても、仮焼工程を入れることによって一層目の導体パターン１２１及び一層目の絶縁層１１２の焼結性を更に高めて一層目の絶縁層１１２において発生する気泡の数を実施例１の半分程度まで抑制することができ、延いては一層目の絶縁層１１２の膜質及び絶縁性を実施例１よりも高められることが判った。
【実施例６】
【００３８】
本実施例では、セラミック粉末の粒径を３μｍから１．５μｍに変えた感光性絶縁ペースト１１２Ａを一層目の感光性絶縁ペーストとして使用した以外は実施例１と同一条件で二層の絶縁層まで逐次焼成して実施例６の試料を作製した。そして、一層目の絶縁層１１２内で発生した気泡の数を計数し、この結果を表１に示した。表１に示す結果によれば、本実施例では一層目の絶縁層１１２中の気泡の数が２１個で実施例１の場合の１／３以下になることが判った。この結果から、感光性絶縁ペースト１１２Ａのセラミック粉末の粒径を実施例１の場合より細かくすることで、一層目の導体パターン１２１及び一層目の絶縁層１１２の焼結性を更に高めて一層目の絶縁層１１２において発生する気泡の数を実施例１の半分程度まで抑制することができ、延いては一層目の絶縁層１１２の膜質及び絶縁性を実施例１よりも高められることが判った。
【実施例７】
【００３９】
本実施例では、セラミック粉末中の低融点ガラス粉末の含有量を５ｗｔ％から１０ｗｔ％に変えた感光性絶縁ペースト１１２Ａを使用した以外は実施例１と同一条件で二層の絶縁層まで逐次焼成して実施例７の試料を作製した。そして、一層目の絶縁層１１２内で発生した気泡の数を計数し、この結果を表１に示した。表１に示す結果によれば、本実施例では一層目の絶縁層１１２中の気泡の数が２１個で実施例１の半分程度になることが判った。この結果から、感光性絶縁ペースト１１２Ａにおけるセラミック粉末中の低融点ガラス粉末の含有量を高めることで、一層目の導体パターン１２１及び一層目の絶縁層１１２の焼結性を更に高めて一層目の絶縁層１１２において発生する気泡の数を実施例１の半分程度まで抑制することができ、延いては一層目の絶縁層１１２の膜質及び絶縁性を実施例１よりも高められることが判った。
【００４０】
【表１】
2005203641.tif 000003
【００４１】
尚、本発明は上記各実施例に何等制限されるものではなく、例えば、銀粉末やガラス粉末を他の金属粉末やセラミック粉末を適宜選択して用いることができる。また、上記実施形態では説明しなかったが、一層目の感光性導体ペースト及び一層目の感光性絶縁ペーストの焼結性を高めるために、これらの層を、これらより上層の各層よりも長時間焼成しても上記各実施例と同様の作用効果を期することができる。長時間焼成する場合には、一層目の感光性導体ペースト及び一層目の感光性絶縁ペーストの焼成温度をそれより上層の焼成温度と同一温度に設定しても焼成を行っても良い。また、上記実施形態では積層構造部品として高周波コイル部品を例に挙げて説明したが、本発明は、積層セラミックコンデンサ等の積層構造部品に広く適用することができる。
【産業上の利用可能性】
【００４２】
本発明は、携帯電話等に汎用される高周波コイル部品等の積層構造部品を製造する場合に好適に利用することができる。
【図面の簡単な説明】
【００４３】
【図１】本発明の積層構造部品の一実施形態を示す図で、（ａ）はその斜視図、（ｂ）はその内部構造を示す透視図である。
【図２】図１に示す積層構造部品を示す分解斜視図である。
【図３】本発明の積層構造部品の製造方法の一実施形態を示す工程図である。
【図４】図３に示す積層構造部品の製造方法における焼成温度プロファイル示すグラフである。
【符号の説明】
【００４４】
１０    高周波コイル部品（積層構造部品）
１１１  アルミナ基板（絶縁体基板）
１１２〜１１４  絶縁層
１２１〜１２４  導体パターン（導電層）
【図１】
2005203641.tif 000004
【図２】
2005203641.tif 000005
【図３】
2005203641.tif 000006
【図４】
2005203641.tif 000007